СПОСОБ ПОЛУЧЕНИЯ ЖЕЛЕЗА ПРЯМОГО ВОССТАНОВЛЕНИЯ

1. Способ получения железа прямого восстановления,
включающий сушку окисленного железного сырья, выбранного из группы, включающей железную руду и пыль получения железа, образующуюся в процессе производства железа, до заданного содержания влаги; смешивание окисленного железного сырья, подвергнутого сушке, и восстановительного материала, имеющего заданное содержание влаги, для получения смеси; пульверизацию смеси, полученной на стадии смешивания, для получения 80% частиц после минус-сита диаметром от 70 до 500 мкм; замешивание смеси после достижения нужного содержания влаги в смеси, подвергнутой стадии пульверизации; агломерацию смеси, подвергнутой стадии замешивания, для получения агломерата; и восстановление агломерата, полученного на стадии агломерации, в карусельной печи для получения железа прямого восстановления.
2. Способ по п.1, в котором диаметр 80% частиц после минус-сита у смеси, подвергнутой стадии пульверизации, составляют от 150 до 300 мкм.
3. Способ по п.1,
в котором содержание влаги в смеси, подвергнутой стадии пульверизации, составляет от 1 до 3%.
4. Способ по п.1,
в котором на стадии замешивания воду добавляют таким образом, что содержание влаги в смеси, подвергнутой пульверизации, составляет от 6 до 8%.